ЛАТЕКСНАЯ КОМПОЗИЦИЯ ДЛЯ ПОЛУЧЕНИЯ ЭЛАСТОМЕРНЫХ ИЗДЕЛИЙ

1 Латексная композиция для изготовления эластомерных изделий, содержащая смесь:
а) по меньшей мере одного базового полимера;
б) сшивающего агента;
с регулятором уровня рН для обеспечения диапазона значений рН от 9,5 до 10,5;
отличающийся тем, что сшивающий агент представляет собой смесь:
а) трехвалентного металла или соединения трехвалентного металла;
б) полиэтиленгликоля, причем полиэтиленгликоль этиленгликоля имеет молекулярную массу в интервале от 200 Дальтон до 200000 Дальтон;
в) соединения, содержащего гидроксид-ион, причем соединение, содержащее гидроксид-ион, выбрано из группы, состоящей из гидроксида калия, гидроксида натрия, гидроксида аммония или их смесей.
2. Латексная композиция согласно п.1, в которой эластомерное изделие представляет собой эластомерные перчатки.
3. Латексная композиция согласно п.1, в которой базовым полимером является синтетический латекс.
4. Латексная композиция согласно п.3, в которой синтетический латекс выбран из группы, состоящей из карбоксилированноого акрилонитрильного, бутадиенового, неопренового, изопренового латекса или их смесей.
5. Латексная композиция согласно п.4, в которой синтетический латекс представляет собой карбоксилированный акрилонитрильный латекс.
6. Латексная композиция согласно п.1, в которой трехвалентным металлом является один из металлов: алюминий, железо, хром или их смесь.
7. Латексная композиция согласно п.1, в которой соединение трехвалентного металла выбрано из группы, состоящей из соединения алюминия, железа(III) и хрома(III).
8. Латексная композиция согласно п.1, в которой соединение трехвалентного металла представляет собой соединение алюминия.
9. Латексная композиция согласно п.8, в которой соединение алюминия выбирают из группы, состоящей из сульфата алюминия, хлорида алюминия, гидроксида алюминия, фосфата алюминия, алюмината натрия или их смеси.
10. Латексная композиция согласно п.8 или 9, в которой соединение алюминия представляет собой гидроксид алюминия.
11. Латексная композиция согласно п.1, в которой сшивающий агент содержит от 1 масс.% до 20 масс.% трехвалентного металла или соединения трехвалентного металла.
12. Латексная композиция согласно п.1, в которой сшивающий агент содержит 3 масс.% трехвалентного металла или соединения трехвалентного металла.
13. Латексная композиция согласно п.1, в которой сшивающий агент содержит от 10 масс.% до 30 масс.% полиэтиленгликоля.
14. Латексная композиция согласно п.1, в которой сшивающий агент содержит 20 масс.% полиэтиленгликоля.
15. Латексная композиция согласно п.1, в которой соединением, содержащие гидроксид-ион, является гидроксид натрия.
16. Латексная композиция согласно п.1, в которой сшивающий агент содержит от 1 масс.% до 10 масс.% соединения, содержащего гидроксид-ион.
17. Латексная композиция согласно п.1, в которой регулятор уровня рН выбран из группы, состоящей из гидроксида натрия, гидроксида калия, гидроксида аммония или их смеси.
18. Латексная композиция согласно п.1 или 17, в которой регулятором уровня рН является гидроксид аммония.
19. Латексная композиция согласно п.1, в которой латексная композиция дополнительно содержит по меньшей мере одну или несколько добавок, выбранных из группы, состоящей из пеногасителей, восков, поверхностно-активных веществ, антиоксидантов, стабилизаторов, наполнителей, пигментов или их смесей.
20. Способ получения латексной композиции для изготовления эластомерных изделий, включающий следующие стадии:
I) Смешивание базового полимера с регулятором уровня рН, причем смесь содержит от 0,15 до 0,50 массовых частей регулятора рН на сто грамм базового полимера;
II) Перемешивание полученной на стадии (I) смеси в течение от 20 до 30 минут;
III) Добавление сшивающего агента к полученной на стадии (II) смеси, причем получаемая смесь содержит от 1,5 масс.% до 6,0 масс.% сшивающего агента на сто грамм базового полимера;
IV) Перемешивание полученной на стадии (III) смеси в течение одного часа;
V) Добавление воды к полученной на стадии (IV) смеси до достижения общего содержания сухого вещества в интервале от 13 масс.% до 30 масс.%;
VI) Выдерживание полученной на стадии (V) смеси для созревания в течение от 20 до 30 часов,
причем уровень рН смеси после проведения стадии (VI) поддерживают в интервале от 9,5 до 10,5;
причем сшивающий агент представляет собой смесь:
а) трехвалентного металла или соединения трехвалентного металла,
б) полиэтиленгликоля, причем полиэтиленгликоль имеет молекулярную массу в интервале от 200 Дальтон до 200000 Дальтон;
в) соединения, содержащего гидроксид-ион, причем соединение, содержащее гидроксид-ион, выбрано из группы, состоящей из гидроксида калия, гидроксида натрия, гидроксида аммония или их смесей.
21. Способ получения латексной композиции согласно п.20, в котором эластомерное изделие представляет собой эластомерные перчатки.
22. Способ получения латексной композиции согласно п.20, в котором трехвалентным металлом является один из следующих металлов: алюминий, железо, хром или их смеси.
23. Способ получения латексной композиции согласно п.20, в котором соединение трехвалентного металла выбрано из группы, состоящей из соединения алюминия, железа(III) или хрома(III).
24. Способ получения латексной композиции согласно п.20, в котором сшивающий агент содержит от 1 масс.% до 20 масс.% трехвалентного металла или соединения трехвалентного металла.
25. Способ получения латексной композиции согласно п.20, в котором сшивающий агент содержит 3 масс.% трехвалентного металла или соединения трехвалентного металла.
26. Способ получения латексной композиции согласно п.20, в котором сшивающий агент содержит от 1 масс.% до 10 масс.% соединения, содержащего гидроксид-ион.
27. Способ получения латексной композиции согласно п.20, в котором сшивающий агент содержит от 10 масс.% до 30 масс.% полиэтиленгликоля.
28. Способ получения латексной композиции согласно п.20, в котором сшивающий агент содержит 20 масс.% полиэтиленгликоля.
29. Способ получения латексной композиции согласно п.20, дополнительно включающий в себя стадию добавления по меньшей мере одной или нескольких добавок, выбранных из группы, состоящей из пеногасителей, восков, поверхностно-активных веществ, антиоксидантов, стабилизаторов, наполнителей, пигментов или их смесей к полученный на стадии (IV) смеси.
30. Эластомерные перчатки, изготовленные с использованием латексной композиции согласно любому из пп.1-19.
31. Эластомерные перчатки, изготовленные из латексной композиции, причем латексная композиция получена согласно любому из пп. 20-29.
32. Эластомерные перчатки, изготовленные по п.30 или 31, обладающие прочностью на разрыв в интервале от 25 МПа до 40 МПа, модулем упругости при 500% от 7 МПа до 12 МПа и удлинением при разрыве в интервале от 600% до 750%.